FR 2765514 A1 19990108 FR 9708525 A 19970704 TOUCHE DE CLAVIER DURE FORMEE D'UN SEUL BLOC Description de l'invention La présente invention concerne un type de touche de clavier en caoutchouc dur formée d'un seul bloc, qui est applicable à une touche de clavier en caoutchouc silicone, en d'autres termes, à généralement tous les types d'ordinateurs, de postes téléphoniques, de téléphones mobiles, de téléphones PHS, de dictionnaires audio, etc., équipés de touches de clavier en caoutchouc dur. Cette technologie peut être utilisée pour obtenir une touche de clavier dure. Dans la technologie classique, une telle touche de clavier dure est obtenue par un procédé de formage, dans lequel le moule extrudera la touche de clavier dure, laquelle touche de clavier est ensuite combinée à un caoutchouc silicone, c'est-à-dire que la touche de clavier en matières plastiques normales peut être en polycarbonate, acrylate, résine ABS, résine AS, etc., ces matières étant extrudées selon la forme de touche de clavier souhaitée, puis après addition d'un caoutchouc, de préférence un caoutchouc silicone, avec une utilisation d'une liaison instantanée de type silane silicone, résine époxy ou acrylique améliorée à titre de couche d'accrochage, elles sont empâtées, et la touche de clavier formée est collée à titre de traitement, à l'aide d'une résine époxy ou autre résine similaire. Techniquement, la touche de clavier en matière plastique empâté avec un caoutchouc silicone se détachera facilement alors que le coût des moules pour les extrudeuses est très élevé, et que les procédés de production sont très compliqués, de sorte que les coûts de production sont très élevés et que, de plus, la touche de clavier formée, collée par un procédé par points, ne peut être fabriquée que dans un style, et que les produits de touche de clavier obtenus ont une efficacité d'application non satisfaisante, ce qui explique la nécessité d'une amélioration. Le présent inventeur a consacré beaucoup de temps et d'efforts à la recherche et au développement de la présente invention. L'objectif de la présente invention est de fournir une touche de clavier en caoutchouc dur applicable à une touche de clavier en caoutchouc silicone, en d'autres termes, tous les ordinateurs, postes téléphoniques, téléphones mobiles, téléphones PHS, dictionnaires audio, etc., équipés d'une touche de clavier en matière plastique à tête dure peuvent utiliser la technologie de la présente invention pour obtenir une touche de clavier dure ; ceci constitue une amélioration qui remédiera aux défauts des produits conventionnels et accroîtra l'efficacité du produit. La présente invention concerne une touche de clavier en caoutchouc dur formée d'un seul bloc, comprenant principalement 1. Une résine époxy, c'est-à-dire dans laquelle n = 0 à 5 ou 2. Un diallyle phtalate, c'est-à-dire et un acrylate, c'est-à-dire un copolymère méthacrylate de propényle ou méthacrylate de 2-hydroxyéthyle, ou 3. Une résine polycaprolactone. Charger ladite résine époxy, ou ledit copolymère diallyle phtalate - acrylate, ou une résine polycaprolactone quelconque, respectivement, dans un moule à l'aide d'une machine de remplissage multipoint, à la température de 100 à 1800C pour un durcissement de 2 à 15 minutes, puis ajouter le caoutchouc silicone extrudé liquide ou le caoutchouc silicone solide obtenu au moyen d'une matrice de compression, pour un formage en un seul bloc par compression à chaud. L'adoption de ladite résine époxy, ou dudit copolymère diallyle phtalate - acrylate, ou d'une résine polycaprolactone fournira facilement l'effet de liaison avec le caoutchouc silicone liquide ou le caoutchouc silicone solide, sans qu'il soit nécessaire d'insérer une couche d'accrochage entre les deux. Ce procédé peut être suivi, si nécessaire par un procédé d'impression qui peut être par exemple un procédé d'impression par apport de matière ou un procédé d'impression par gravure en creux. Pour démontrer les aspects techniques et les caractéristiques de la présente invention, des exemples de modes de réalisation sont décrits ci-après, mais ils ne devront pas être utilisés pour limiter la portée des revendications de la présente invention. Brève description des dessins La Fig. 1 est la vue d'une touche de clavier en caoutchouc dur de la présente invention. La Fig. 2 est la vue d'une touche de clavier en caoutchouc dur de la présente invention avec impression frontale. La Fig. 3 est la vue d'une touche de clavier en caoutchouc dur de la présente invention avec gravure au laser. Description des chiffres de référence 1 caoutchouc silicone 2 tête dure 3 impression couleur 4 couche métallique 5 gravure de caractères ou de symboles D'abord, prendre une quantité appropriée de la résine époxy ci-dessus, suivant la hauteur du produit, ajuster la viscosité à 450 + 50 centipoises, charger une quantité spécifiée dans un moule, à 100 à 1500C, pour un formage par durcissement à chaud de 2 à 10 minutes. Puis, ajouter le caoutchouc silicone liquide ou le caoutchouc silicone solide à la résine durcie ci-dessus pour le formage par matrice de compression, à 100 à 1500C, pour un traitement de 2 à 10 minutes (voir Fig. 1). La touche de clavier dure obtenue par le procédé ci-dessus peut être traitée par un procédé d'impression couleur par sérigraphie, ou la touche de clavier dure peut être recouverte d'une couche de Ti, Cr, Au, etc., par vaporisation sous vide (métallisation sous vide), avant gravure au laser de caractères appropriés, tels que des lettres ou des symboles, etc. (voir Fig. 2 et 3). De la même façon que dans l'exemple 1, utiliser le copolymère diallyle phtalate-acrylate ci-dessus, suivant la hauteur du produit, ajuster la viscosité à 450 t 50 centipoises, charger une quantité spécifiée dans un moule, à 120 à 1500C, pour un formage par durcissement à chaud de 2 à 10 minutes. Ajouter le caoutchouc silicone liquide ou le caoutchouc silicone solide à la résine durcie ci-dessus pour le formage par matrice de compression, à 100 à 1500C, pour un traitement de 2 à 10 minutes (voir Fig. 1). La touche de clavier dure ainsi obtenue peut être soumise à un traitement d'impression selon l'exemple 1 (voir Fig. 2 et 3). De la même façon que dans l'exemple 1, utiliser le polycaprolactone ci-dessus, suivant la hauteur du produit, ajuster la viscosité à 450 t 50 centipoises, charger une quantité spécifiée dans un moule, à 120 à 1500C, pour un formage par durcissement à chaud de 2 à 10 minutes. Ajouter le caoutchouc silicone liquide ou le caoutchouc silicone solide à la résine durcie ci-dessus pour le formage par matrice de compression, à 100 à 1700C, pour un traitement de 2 à 10 minutes (voir Fig. 1). La touche de clavier dure ainsi obtenue peut être soumise à un traitement d'impression selon l'exemple 1 (voir Fig. 2 et 3). REVENDICATIONS 1. Type de procédé de formage d'un seul bloc pour touche de clavier en caoutchouc dur, comprenant les étapes suivantes (1) Charger une résine époxy, un copolymère de diallyle phtalate-acrylate ou une résine polycaprolactone choisi dans un moule pour un formage par durcissement à chaud (2) Ajouter du caoutchouc silicone liquide ou du caoutchouc silicone solide au moule de résine durcie ci-dessus pour une combinaison à chaud. 2. Procédé selon la revendication 1, dans lequel la combinaison dans l'étape (2) peut être soit un caoutchouc silicone extrudé liquide, soit un caoutchouc silicone solide obtenu à l'aide d'une matrice de compression, à une température de traitement de 100 à 180 0C, pendant une durée de 2 à 15 minutes. 3. Procédé selon la revendication 1, dans lequel l'étape (2) peut être suivie, si nécessaire, par un procédé d'impression. 4. Procédé selon la revendication 3, dans lequel l'impression peut être soit un procédé par apport de matière, soit un procédé d'impression par gravure en creux. 5. Procédé selon la revendication 3, dans lequel le procédé d'impression peut comprendre au choix Ti, Cr, Au ou autre métal comparable, qui est déposé par métallisation avant une gravure au laser de caractères ou de symboles.